СПОСОБ ОБЕССЕРИВАНИЯ БЕНЗИНА

1. Способ обработки бензина, содержащего диолефины, олеины и серосодержащие соединения, включая меркаптаны, причем указанный способ включает в себя следующие стадии:
-1
a) проводят стадию демеркаптизации путем добавления по меньшей мере части меркаптанов к олефинам путем приведения в контакт бензина по меньшей мере с первым катализатором при температуре от 50 до 250°С, давлении от 0,4 до 5 МРа и с объемной скоростью жидкости (LHSV) от 0,5 до 10 ч, при этом первый катализатор представляет собой сульфид и содержит первый носитель, по меньшей мере один металл, выбранный из группы VIII, и по меньшей мере один металл, выбранный из группы VIb Периодической таблицы элементов, причем первый катализатор имеет следующие характеристики:
2
носитель, состоящий из гамма-модификации оксида алюминия с удельной поверхностью, составляющей от 180 до 270 м/г,
содержание металла группы VIb, выраженное в форме оксида, составляет от 4 до 20 мас.% по отношению к общей массе катализатора,
содержание металла группы VIII, выраженное в форме оксида, составляет от 3 до 15 мас.% по отношению к общей массе катализатора,
молярное соотношение металла группы VIII и металла группы VIb составляет от 0,6 до 3 моль/моль;
b) в дистилляционной колонне проводят фракционирование бензина, выходящего со стадии а) по меньшей мере на первую промежуточную легкую бензиновую фракцию с общим содержанием серы, которое меньше, чем в исходном бензине, и вторую промежуточную тяжелую бензиновую фракцию, содержащую большую часть исходных серосодержащих соединений;
2
c) вводят поток водорода и по меньшей мере вторую промежуточную тяжелую бензиновую фракцию, выходящую со стадии b), в каталитическую дистилляционную колонну (14), включающую в себя по меньшей мере одну реакционную зону (15), содержащую по меньшей мере один второй катализатор в виде сульфида, содержащий второй носитель, по меньшей мере один металл группы VIII и один металл группы VIb, с содержанием металла группы VIII, выраженным в форме оксида, составляющим от 0,5 до 25 мас.% по отношению к массе катализатора, и содержанием металла группы VIb, выраженным в форме оксида, составляющим от 1,5 до 60 мас.% по отношению к массе катализатора, причем условия в каталитической дистилляционной колонне выбирают так, чтобы в присутствии водорода привести в контакт промежуточный тяжелый бензин, выходящий со стадии b), со вторым катализатором для расщепления серосодержащих соединений до HS, при этом приведение в контакт со вторым катализатором осуществляют под давлением от 0,1 до 4 МПа и при температуре от 210 до 350°С;
2
d) выводят из каталитической дистилляционной колонны по меньшей мере одну конечную легкую бензиновую фракцию, содержащую HS, и обессеренную тяжелую бензиновую фракцию, причем конечную легкую бензиновую фракцию выводят в точке, расположенной над реакционной зоной, а обессеренную тяжелую бензиновую фракцию выводят в точке, расположенной под реакционной зоной.
2. Способ по п. 1, в котором приведение в контакт со вторым катализатором на стадии с) осуществляют под давлением от 1 до 3 МПа и при температуре от 220 до 320°С.
3. Способ по п. 1 или 2, в котором первый катализатор содержит никель или молибден и в котором массовое процентное содержание никеля, выраженное оксидом, по отношению к общей массе катализатора составляет от 4 до 12% и массовое процентное содержание молибдена, выраженное оксидом, составляет от 6 до 18% по отношению к общей массе катализатора.
4. Способ по п. 1 или 2, в котором второй катализатор содержит кобальт или металл группы VIb, выбранный из молибдена и вольфрама.
5. Способ по п. 1 или 2, в котором второй катализатор содержит массовый % металла группы VIII, выраженный оксидом, составляющий от 1 до 10% по отношению к общей массе катализатора.
6. Способ по п. 1 или 2, в котором второй катализатор содержит массовый % металла группы VIb, выраженный оксидом, составляющий от 3 до 50% по отношению к общей массе катализатора.
7. Способ по п. 1 или 2, в котором второй катализатор содержит кобальт и молибден.
8. Способ по п. 1 или 2, в котором обессеренную тяжелую бензиновую фракцию, выходящую со стадии с), частично возвращают в каталитическую дистилляционную колонну (14).
9. Способ по п. 1 или 2, в котором дополнительно вводят углеводородную фракцию, служащую рециркуляционным потоком, в каталитическую дистилляционную колонну (14) для сохранения жидкой фазы в нижней части указанной колонны.
2
3
3
10. Способ по п. 1 или 2, в котором стадию а) проводят под давлением от 0,6 до 1 МПа и с отношением расход Н/расход сырья, составляющим от 0,5 до 2 N м водорода на м сырья.
11. Способ по п. 1 или 2, в котором дистилляционная колонна включает в себя первый и второй каталитические слои, содержащие соответственно катализатор типа кобальт - молибден и катализатор типа никель - молибден, при этом первый катализатор расположен над вторым катализатором.
12. Способ по п. 1 или 2, в котором на стадии b) проводят дополнительно боковое извлечение по линии (25), точка извлечения которой находится в колонне между местом извлечения из верхней части и местом извлечения из нижней части дистилляционной колонны, бензиновой фракции, температурный диапазон кипения которой находится в интервале от конечной точки кипения первой промежуточной легкой бензиновой фракции до начальной точки кипения промежуточной тяжелой бензиновой фракции.
13. Способ по п. 12, в котором бензиновую фракцию, извлекаемую в виде бокового отгона, обрабатывают в каталитической установке гидрообессеривания в присутствии водорода.
14. Способ по п. 1 или 2, в котором обработанный бензин происходит из установки каталитического крекинга.